(57)【要約】【課題】内周端面及び外周端面が好適に研磨され、落下衝撃耐性等の強度に優れた情報記録媒体用ガラス基板を得ることができる情報記録媒体用ガラス基板の製造方法を提供することを目的とする。【解決手段】内周端面研磨用スペーサ１２の外周端面で、内周端面研磨用スペーサ１２の位置を規制することにより、ガラス素板１１の内周側稜線が、内周端面研磨用スペーサ１２に非接触な開放された状態で研磨し、外周端面研磨用スペーサ１３の内周端面で、外周端面研磨用スペーサ１３の位置を規制することにより、ガラス素板１１の外周側稜線が、外周端面研磨用スペーサ１３に非接触な開放された状態で研磨する情報記録媒体用ガラス基板の製造方法である。【選択図】図１
2015011744.tif 000002
【特許請求の範囲】
【請求項１】
中央部に配置される第１貫通孔を形成する第１内周端面、外形を規定する第１外周端面、及び互いに対向する一対の第１主表面とを有する複数のガラス素板と、中央部に配置される第２貫通孔を形成する第２内周端面、外形を規定する第２外周端面、及び互いに対向する一対の第２主表面とを有する複数の内周端面研磨用スペーサとを、交互に積層する内周端面研磨用積層工程と、
前記内周端面研磨用スペーサが介在した状態で積層されたガラス素板の第１内周端面を研磨する内周端面研磨工程と、
前記複数のガラス素板と、中央部に配置される第３貫通孔を形成する第３内周端面、外形を規定する第３外周端面、及び互いに対向する一対の第３主表面とを有し、前記内周端面研磨用スペーサとは異なる複数の外周端面研磨用スペーサとを、交互に積層する外周端面研磨用積層工程と、
前記外周端面研磨用スペーサが介在した状態で積層されたガラス素板の第１外周端面を研磨する外周端面研磨工程とを備え、
前記ガラス素板は、前記第１主表面の内周縁及び外周縁に、内周側面取面及び外周側面取面をそれぞれ有し、
前記内周端面研磨工程は、前記内周端面研磨用スペーサの第２外周端面で、前記内周端面研磨用スペーサの位置を規制することにより、前記第１主表面と前記内周側面取面との間の内周側稜線が、前記内周端面研磨用スペーサの第２主表面に非接触な開放された状態で研磨し、
前記外周端面研磨工程は、前記外周端面研磨用スペーサの第３内周端面で、前記外周端面研磨用スペーサの位置を規制することにより、前記第１主表面と前記外周側面取面との間の外周側稜線が、前記外周端面研磨用スペーサの第３主表面に非接触な開放された状態で研磨することを特徴とする情報記録媒体用ガラス基板の製造方法。
【請求項２】
前記内周端面研磨用スペーサは、前記第２貫通孔の直径が、前記ガラス素板の前記内周側稜線の直径以上である請求項１に記載の情報記録媒体用ガラス基板の製造方法。
【請求項３】
前記内周端面研磨用スペーサにおいて、前記第２貫通孔の直径は、前記第１貫通孔の直径より大きく、前記第２貫通孔の直径と前記第１貫通孔の直径との差が、前記内周端面研磨用スペーサの外径と前記ガラス素板の外径との差より大きい請求項２に記載の情報記録媒体用ガラス基板の製造方法。
【請求項４】
前記外周端面研磨用スペーサは、外径が、前記ガラス素板の前記外周側稜線の直径以下である請求項１〜３のいずれか１項に記載の情報記録媒体用ガラス基板の製造方法。
【請求項５】
前記外周端面研磨用スペーサにおいて、前記外周端面研磨用スペーサの外径より前記ガラス素板の外径が小さく、前記外周端面研磨用スペーサの外径と前記ガラス素板の外径との差が、前記第３貫通孔の直径と前記第１貫通孔の直径との差より大きい請求項４に記載の情報記録媒体用ガラス基板の製造方法。
【請求項６】
前記外周端面研磨用積層工程は、前記内周端面研磨工程の後に行い、前記内周端面研磨用スペーサに代えて、前記外周端面研磨用スペーサを用いて、前記ガラス素板と前記外周端面研磨用スペーサとを積層する請求項１〜５のいずれか１項に記載の情報記録媒体用ガラス基板の製造方法。
【請求項７】
前記内周端面研磨工程は、前記ガラス素板の第１内周端面と第１ブラシとの間に、研磨材を含む研磨液を介在させた状態で、前記第１ブラシを用いて研磨する工程であり、
前記外周端面研磨工程は、前記ガラス素板の第１外周端面と第２ブラシとの間に、前記研磨液を介在させた状態で、前記第２ブラシを用いて研磨する工程である請求項１〜６のいずれか１項に記載の情報記録媒体用ガラス基板の製造方法。
【発明の詳細な説明】
【技術分野】
【０００１】
本発明は、情報記録媒体用ガラス基板の製造方法に関する。
【背景技術】
【０００２】
磁気、光及び光磁気等を利用することによって、情報を情報記録媒体に記録する情報記録装置が知られている。このような情報記録装置としては、代表的なものとして、例えば、ハードディスクドライブ装置等が挙げられる。ハードディスクドライブ装置は、基板上に記録層を形成した情報記録媒体としての磁気ディスク（ハードディスク）に、磁気ヘッドによって磁気的に情報を記録し（書き込み）、記録した情報を再生する（読み出す）装置である。このような情報記録媒体の基材、いわゆるサブストレートとしては、ガラス基板やアルミニウム基板等が挙げられる。そして、この情報記録媒体の基材としては、平滑性及び耐衝撃性に優れる点から、ガラス基板が好適に用いられている。
【０００３】
また、ハードディスクドライブ装置は、磁気ディスクに情報を記録したり、読み出したりする際、磁気ヘッドを、磁気ディスクに接触させるのではなく、磁気ディスクに対し浮上させておくものである。そして、磁気ヘッドの浮上量を低減させることによって、記録密度の向上が図れることが知られている。近年は、磁気ヘッドの浮上量を、数ｎｍ程度にまで減少させて、磁気ディスクの記録密度の高密度化を図ることによって、磁気ディスクの記憶容量を高めている。これらのことから、磁気ヘッドの浮上量をより低減させて、記録密度をより高めるために、情報記録媒体用ガラス基板の平滑性や清浄度等が高いことが求められている。
【０００４】
このような情報記録媒体用ガラス基板は、例えば、溶融ガラスから得られたガラス素板（ガラスブランクス）を切削加工した後、研磨加工を施すこと等によって、製造させる。また、ガラス素板を製造する際の研磨加工としては、ガラス素板の主表面を研磨する主表面研磨加工だけではなく、ガラス素板の外周端面及び内周端面を研磨する端面研磨加工等も施している。このような各研磨加工を、適宜複数回にわたって施すことによって、平滑性や清浄度等の高い情報記録媒体用ガラス基板を得ていた。
【０００５】
上記のような端面研磨加工を施す情報記録媒体ガラス基板の製造方法としては、特許文献１に記載の方法が挙げられる。
【０００６】
特許文献１には、中心に内孔が形成された円盤状のガラス基板（ガラス素板）を複数枚積層した円筒状の被研磨体の内周端面を研磨する方法が記載されている。
【先行技術文献】
【特許文献】
【０００７】
【特許文献１】特開２００８−１０５１７１号公報
【発明の概要】
【発明が解決しようとする課題】
【０００８】
また、磁気ディスクの記憶容量を高めるという要求をさらに満たすために、記録面となる主表面の平滑性や清浄度等をさらに高めて、記録密度を高めることが求められている。さらに、前記要求をさらに満たすために、記録密度を高めるだけではなく、磁気ディスクの端部付近まで、磁気ヘッドを通過するようにして、磁気ディスクの端部付近まで、情報を記録できるようにすることも検討されている。
【０００９】
これらのことから、記録面となる主表面の平滑性や清浄度等を高めるだけではなく、ガラス素板の端面を好適に研磨できることも求められるようになってきた。ガラス素板の端面が、好適に研磨できず、例えば、端面表面に研磨材等が残っていると、その研磨材が、情報記録媒体用ガラス基板の主表面、例えば、端部付近等の平滑性や清浄度等に影響を与えることも考えられる。
【００１０】
また、情報記録装置は、ノート型パーソナルコンピュータ、車載機器、及びゲーム機器等の強度信頼性が求められる用途での使用機会が増えている。よって、情報記録媒体用ガラス基板としては、平滑性や清浄度等が高いことに加え、耐衝撃性により優れていることも求められている。この点からも、情報記録媒体用ガラス基板の端面には、小さな欠け、すなわち、チッピングの少ないことが求められる。このことからも、情報記録媒体用ガラス基板を製造する際、ガラス素板の端面を好適に研磨できることが求められている。
【００１１】
特許文献１には、ガラス素板の内周端面及び外周端面の面取部（面取面）の研磨ブラシによる研磨残りを確実に防止するために、ガラス素板同士は、スペーサを介して積層されていることが記載されている。このようなスペーサとしては、内周端面及び外周端面の面取部の研磨ブラシによる研磨残りを確実に防止するためには、スペーサの内孔の直径が、ガラス素板の内孔の直径より大きく、スペーサの外径が、ガラス素板の外径より小さいものを用いると考えられる。上記のようなスペーサを用いた場合、スペーサの中心位置と、ガラス素板の中心位置とが一致していれば、研磨ブラシによる研磨残りを防止することができると考えられる。
【００１２】
しかしながら、上記のようなスペーサを用いて、内周端面及び外周端面を研磨した場合に、少なくとも一部のガラス基板において、清浄度が低下したり、落下衝撃耐性が低下するという課題が発生することが判明した。
【００１３】
本発明は、かかる事情に鑑みてなされたものであって、清浄度が高く、落下衝撃耐性等の強度に優れた情報記録媒体用ガラス基板を安定的に得ることができる情報記録媒体用ガラス基板の製造方法を提供することを目的とする。
【課題を解決するための手段】
【００１４】
本発明者の検討によれば、特許文献１において用いられていると考えられるスペーサを用いて、端面研磨した場合に、少なくとも一部のガラス基板において、清浄度が低下したり、落下衝撃耐性が低下する現象を精査した結果、原因として、ガラス素板の面取面等を好適に研磨できていない場合があることを見出した。このような端面研磨における研磨不良が発生する原因としては、以下の理由が考えられた。まず、ガラス素板の内周端面及び外周端面をそれぞれ研磨する場合においては、ガラス素板とスペーサとを積層させる手間を低減させるために、内周端面の研磨工程と外周端面の研磨工程とで用いられるスペーサとして共通のスペーサを用いて、一度の積層工程により、ガラス素板とスペーサとを積層した後に、内周端面と外周端面とをそれぞれ研磨する方法がとられていた。その場合、内周端面及び外周端面の稜線部分を確実に研磨するためには、スペーサの内周端面で形成される貫通孔の直径を、ガラス素板の貫通孔の直径よりも大きくし、さらに、スペーサの外周端面の直径をガラス素板の外周端面の直径よりも小さくする必要がある。このようなスペーサを、内周端面の研磨工程と外周端面の研磨工程とにおける共通のスペーサとして用いて、積層工程を行った場合には、上述のようにスペーサの中心位置とガラス素板の中心位置が一致していれば研磨不良の問題は発生しないと考えられる。しかし、多数のガラス素板とスペーサとを積層させる工程においては、少なくとも一部のガラス素板の積層時等に、スペーサの中心位置が、ガラス素板の中心位置から径方向にずれることが考えられる。このようなずれが大きく発生した場合、ガラス素板の主表面と面取面との間の稜線に、スペーサが接触した状態になると考えられる。このように、前記稜線がスペーサと接触した状態で、端面を研磨しても、稜線付近が好適に研磨できないと考えられる。具体的には、このような端面研磨として、研磨材を含む研磨液を用いて、ブラシ等で研磨する場合、まず、そのブラシが、稜線付近に到達しにくく、好適に研磨できないために、充分な研磨ができず、微細な傷等が残留することが考えられる。また、研磨材が、稜線付近で、ガラス素板とスペーサとの間に入り込み、研磨工程において圧縮されることでガラス素板に強固に付着することで後の洗浄工程でも除去できない、いわゆる、研磨材残りが発生することも考えられる。このような研磨不良や研磨材残りが発生することで、ガラス基板の清浄度や落下衝撃耐性を低下させていることが考えられた。
【００１５】
そこで、本発明者は、端面研磨の際に、ガラス素板の主表面と面取面との間の稜線が、スペーサの主表面に非接触な開放された状態で研磨するように構成した、以下のような本発明に想到するに到った。
【００１６】
本発明の一態様に係る情報記録媒体用ガラス基板の製造方法は、中央部に配置される第１貫通孔を形成する第１内周端面、外形を規定する第１外周端面、及び互いに対向する一対の第１主表面とを有する複数のガラス素板と、中央部に配置される第２貫通孔を形成する第２内周端面、外形を規定する第２外周端面、及び互いに対向する一対の第２主表面とを有する複数の内周端面研磨用スペーサとを、交互に積層する内周端面研磨用積層工程と、前記内周端面研磨用スペーサが介在した状態で積層されたガラス素板の第１内周端面を研磨する内周端面研磨工程と、前記複数のガラス素板と、中央部に配置される第３貫通孔を形成する第３内周端面、外形を規定する第３外周端面、及び互いに対向する一対の第３主表面とを有し、前記内周端面研磨用スペーサとは異なる複数の外周端面研磨用スペーサとを、交互に積層する外周端面研磨用積層工程と、前記外周端面研磨用スペーサが介在した状態で積層されたガラス素板の第１外周端面を研磨する外周端面研磨工程とを備え、前記ガラス素板は、前記第１主表面の内周縁及び外周縁に、内周側面取面及び外周側面取面をそれぞれ有し、前記内周端面研磨工程は、前記内周端面研磨用スペーサの第２外周端面で、前記内周端面研磨用スペーサの位置を規制することにより、前記第１主表面と前記内周側面取面との間の内周側稜線が、前記内周端面研磨用スペーサの第２主表面に非接触な開放された状態で研磨し、前記外周端面研磨工程は、前記外周端面研磨用スペーサの第３内周端面で、前記外周端面研磨用スペーサの位置を規制することにより、前記第１主表面と前記外周側面取面との間の外周側稜線が、前記外周端面研磨用スペーサの第３主表面に非接触な開放された状態で研磨することを特徴とする。
【００１７】
このような構成によれば、ガラス素板の内周端面及び外周端面が好適に研磨され、清浄度が高く、落下衝撃耐性等の強度に優れた情報記録媒体用ガラス基板を安定的に得ることができる情報記録媒体用ガラス基板の製造方法を提供することができる。
【００１８】
具体的には、以下のことによると考えられる。まず、内周端面研磨工程で、ガラス素板の第１内周端面を、内周側面取面を含めて、全て開放された状態で研磨することができる。この研磨の際、内周端面研磨用スペーサの第２外周端面でこの内周端面研磨用スペーサの位置を規制することにより、ガラス素板の第１主表面と内周側面取面との間の内周側稜線をも、内周端面研磨用スペーサの第２主表面に非接触な開放された状態で研磨することができる。また、外周端面研磨工程で、内周端面研磨工程と同様、ガラス素板の第１外周端面を、外周側面取面を含めて、全て開放された状態で研磨することができる。この研磨の際、外周端面研磨用スペーサの第３内周端面でこの外周端面研磨用スペーサの位置を規制することにより、ガラス素板の第１主表面と外周側面取面との間の外周側稜線をも、外周端面研磨用スペーサの第３主表面に非接触な開放された状態で研磨することができる。これらのことから、上記情報記録媒体用ガラス基板の製造方法によれば、内周端面及び外周端面を好適に研磨することができる。
【００１９】
さらに、内周端面研磨用スペーサの第２外周端面や外周端面研磨用スペーサの第３内周端面で、それぞれのスペーサの位置を規制するので、ガラス素板の積層を行なう操作者の違いによる影響が少ない。すなわち、操作者にかかわらず、内周端面及び外周端面を好適に研磨することができ、研磨不良や研磨材残りを好適に防止することができる。
【００２０】
また、このような内周端面及び外周端面を研磨する端面研磨として、研磨材を含む研磨液を用いて、ブラシ等で研磨する場合であっても、まず、そのブラシの、内周側稜線や外周側稜線までの到達を容易にし、好適に研磨することができる。また、研磨材の端面表面での残存の発生を、内周側稜線や外周側稜線の近傍であっても充分に抑制できる。
【００２１】
また、前記情報記録媒体用ガラス基板の製造方法において、前記内周端面研磨用スペーサは、前記第２貫通孔の直径が、前記ガラス素板の前記内周側稜線の直径以上であることが好ましい。さらに、前記内周端面研磨用スペーサにおいて、前記第２貫通孔の直径は、前記第１貫通孔の直径より大きく、前記第２貫通孔の直径と前記第１貫通孔の直径との差が、前記内周端面研磨用スペーサの外径と前記ガラス素板の外径との差より大きいことが好ましい。
【００２２】
このような構成によれば、上記のような、内周端面研磨工程における、内周側稜線が開放された状態の研磨を実現できる。よって、内周端面がより好適に研磨された情報記録媒体用ガラス基板を得ることができる。
【００２３】
また、前記情報記録媒体用ガラス基板の製造方法において、前記外周端面研磨用スペーサは、外径が、前記ガラス素板の前記外周側稜線の直径以下であることが好ましい。さらに、前記外周端面研磨用スペーサにおいて、前記外周端面研磨用スペーサの外径より前記ガラス素板の外径が小さく、前記外周端面研磨用スペーサの外径と前記ガラス素板の外径との差が、前記第３貫通孔の直径と前記第１貫通孔の直径との差より大きいことが好ましい。
【００２４】
このような構成によれば、上記のような、外周端面研磨工程における、外周側稜線が開放された状態の研磨を実現できる。よって、外周端面がより好適に研磨された情報記録媒体用ガラス基板を得ることができる。
【００２５】
また、前記情報記録媒体用ガラス基板の製造方法において、前記外周端面研磨用積層工程は、前記内周端面研磨工程の後に行い、前記内周端面研磨用スペーサに代えて、前記外周端面研磨用スペーサを用いて、前記ガラス素板と前記外周端面研磨用スペーサとを積層することが好ましい。
【００２６】
このような構成によれば、内周端面研磨工程と外周端面研磨工程とを好適に行うことができる。
【００２７】
また、前記情報記録媒体用ガラス基板の製造方法において、前記内周端面研磨工程は、前記ガラス素板の第１内周端面と第１ブラシとの間に、研磨材を含む研磨液を介在させた状態で、前記第１ブラシを用いて研磨する工程であり、前記外周端面研磨工程は、前記ガラス素板の第１外周端面と第２ブラシとの間に、前記研磨液を介在させた状態で、前記第２ブラシを用いて研磨する工程であることが好ましい。
【００２８】
このような構成によれば、内周端面及び外周端面をより好適に研磨することができる。また、本発明の一態様に係る情報記録媒体用ガラス基板の製造方法であれば、上述したように、研磨材を含む研磨液を用いて、ブラシ等で研磨する場合に発生しやすい、いわゆる研磨材残りの発生等も充分に抑制できる。また、ブラシも、内周側稜線や外周側稜線付近まで容易に到達でき、内周側稜線や外周側稜線付近まで好適に研磨できる。
【発明の効果】
【００２９】
本発明によれば、内周端面及び外周端面が好適に研磨され、落下衝撃耐性等の強度に優れた情報記録媒体用ガラス基板を安定的に得ることができる情報記録媒体用ガラス基板の製造方法を提供することができる。
【図面の簡単な説明】
【００３０】
【図１】本発明の実施形態に係る情報記録媒体用ガラス基板の製造方法における、ガラス素板の積層状態の具体例を示す図である。
【図２】本発明の実施形態に係る情報記録媒体用ガラス基板の製造方法における、ガラス素板の積層状態の一部を拡大した断面図である。
【図３】本発明の実施形態に係る情報記録媒体用ガラス基板の製造方法における内周端面研磨工程及び外周端面研磨工程で用いる研磨装置の一例を示す断面図である。
【図４】本発明の実施形態と比較するための態様について説明するための図である。
【図５】本発明の実施形態に係る情報記録媒体用ガラス基板の製造方法により製造されたガラス素板を示す上面図である。
【図６】本発明の実施形態に係る情報記録媒体用ガラス基板の製造された情報記録媒体用ガラス基板を用いた情報記録媒体の一例である磁気ディスクを示す一部断面斜視図である。
【発明を実施するための形態】
【００３１】
以下、本発明に係る実施形態について説明するが、本発明は、これらに限定されるものではない。
【００３２】
本実施形態に係る情報記録媒体用ガラス基板の製造方法は、以下のような、内周端面研磨用積層工程と、内周端面研磨工程と、外周端面研磨用積層工程と、外周端面研磨工程とを備える。すなわち、本実施形態に係る情報記録媒体用ガラス基板の製造方法は、これらの工程を備えていれば、特に限定されない。
【００３３】
まず、内周端面研磨用積層工程は、複数のガラス素板と複数の内周端面研磨用スペーサとを交互に積層する。そうすることで、内周端面研磨工程で内周端面を研磨する際の被研磨対象物である積層体１０（１０ａ）となる。内周端面研磨用積層工程としては、例えば、図１（ａ）及び図２（ａ）に示すように、複数のガラス素板１１と複数の内周端面研磨用スペーサ１２とを交互に積層して、被研磨対象物である積層体１０ａとする工程等が挙げられる。また、外周端面研磨用積層工程は、複数のガラス素板と複数の外周端面研磨用スペーサとを交互に積層する。そうすることで、外周端面研磨工程で外周端面を研磨する際の被研磨対象物である積層体１０（１０ｂ）となる。外周端面研磨用積層工程としては、例えば、図１（ｂ）及び図２（ｂ）に示すように、複数のガラス素板１１と複数の外周端面研磨用スペーサ１３とを交互に積層して、被研磨対象物である積層体１０ｂとする工程等が挙げられる。なお、図１は、本実施形態に係る情報記録媒体用ガラス基板の製造方法における、ガラス素板の積層状態の具体例を示す図である。図２（ａ）は、図１（ａ）に示すガラス素板の積層状態の一部を拡大した図である。図２（ｂ）は、図１（ｂ）に示すガラス素板の積層状態の一部を拡大した図である。また、図１（ａ）及び図２（ａ）は、内周端面研磨用積層工程で積層した積層状態の一例を示す図である。図１（ｂ）及び図２（ｂ）は、外周端面研磨用積層工程で積層した積層状態の一例を示す図である。なお、図１及び図２は、積層した複数のガラス素板の各中心線を通る面で切断して示す断面図である。
【００３４】
各ガラス素板１１は、図２（ａ）及び図２（ｂ）に示すように、中央部に配置される第１貫通孔１１ａを形成する第１内周端面１１１と、外形を規定する第１外周端面１１２と、互いに対向する一対の第１主表面１１３とを有する。そして、各ガラス素板１１は、図２（ａ）及び図２（ｂ）に示すように、第１主表面１１３の内周縁に、内周側面取面１１４を有し、第１主表面１１３の外周縁に、外周側面取面１１５を有する。すなわち、各ガラス素板１１は、第１内周端面１１１に、内周側面取面１１４を有し、第１外周端面１１２に、外周側面取面１１５を有していればよく、その他の面を有していてもよい。具体的には、第１内周端面１１１は、内周側面取面１１４のみであってもよいし、図２（ａ）に示すように、内周側側壁部１１６を有していてもよい。また、第１外周端面１１２は、外周側面取面１１５のみであってもよいし、図２（ｂ）に示すように、外周側側壁部１１７を有していてもよい。また、各ガラス素板１１は、第１主表面１１３と内周側面取面１１４との間に、内周側稜線１１８を形成し、第１主表面１１３と外周側面取面１１５との間に、外周側稜線１１９を形成するものである。
【００３５】
また、各内周端面研磨用スペーサ１２は、図２（ａ）に示すように、中央部に配置される第２貫通孔１２ａを形成する第２内周端面１２１と、外形を規定する第２外周端面１２２と、互いに対向する一対の第２主表面１２３とを有する。この内周端面研磨用スペーサ１２の具体的な形状については後述するが、内周端面研磨用スペーサ１２の第２外周端面１２２で、内周端面研磨用スペーサ１２の位置を規制することにより、ガラス素板１１の内周側稜線１１８が、内周端面研磨用スペーサ１２の第２主表面１２３に非接触な開放された状態にすることができる形状である。
【００３６】
また、各外周端面研磨用スペーサ１３は、図２（ｂ）に示すように、中央部に配置される第３貫通孔１３ａを形成する第３内周端面１３１と、外形を規定する第３外周端面１３２と、互いに対向する一対の第３主表面１３３とを有する。この外周端面研磨用スペーサ１３の具体的な形状については後述するが、外周端面研磨用スペーサ１３の第３内周端面１３１で、外周端面研磨用スペーサ１３の位置を規制することにより、ガラス素板１１の外周側稜線１１９が、外周端面研磨用スペーサ１３の第３主表面１３３に非接触な開放された状態にすることができる形状である。
【００３７】
次に、内周端面研磨工程は、積層されたガラス素板１１の第１内周端面１１１を研磨する工程である。そして、この内周端面研磨工程は、内周端面研磨用スペーサ１２の第２外周端面１２２で、内周端面研磨用スペーサ１２の位置を規制した状態で研磨する。そうすることによって、上述したように、ガラス素板１１の内周側稜線１１８が、開放された状態で研磨することができる。
【００３８】
また、外周端面研磨工程は、積層されたガラス素板１１の第１外周端面１１２を研磨する工程である。そして、この外周端面研磨工程は、外周端面研磨用スペーサ１３の第３内周端面１３１で、外周端面研磨用スペーサ１３の位置を規制した状態で研磨する。そうすることによって、上述したように、ガラス素板１１の外周側稜線１１９が、開放された状態で研磨することができる。
【００３９】
このような各工程を備える、本実施形態に係る情報記録媒体用ガラス基板の製造方法によれば、上述したように、内周側稜線１１８及び外周側稜線１１９が開放された状態で研磨することができるので、第１内周端面１１１及び第１外周端面１１２を好適に研磨することができる。よって、内周端面（第１内周端面１１１）及び外周端面（第１外周端面１１２）が好適に研磨された情報記録媒体用ガラス基板を得ることができる。
【００４０】
さらに、内周端面研磨用スペーサ１２の第２外周端面１２２や外周端面研磨用スペーサ１３の第３内周端面１３１で、それぞれのスペーサ１２，１３の位置を規制するので、ガラス素板の積層を行なう操作者の違いによる影響が少ない。すなわち、操作者にかかわらず、内周端面及び外周端面を好適に研磨することができる。
【００４１】
次に、各スペーサ１２，１３の形状について、説明する。
【００４２】
各スペーサ１２，１３は、例えば、内径及び外径が、以下の関係を満たすスペーサ等が挙げられる。
【００４３】
まず、内周端面研磨用スペーサ１２の具体例としては、図２（ａ）に示すように、内周端面研磨用スペーサ１２の第２貫通孔１２ａの直径（内径）Ｒ１が、ガラス素板１１の内周側稜線１１８の直径Ｒ２以上である。この際、内周端面研磨用スペーサ１２の第２貫通孔１２ａの直径は、ガラス素板１１の第１貫通孔１１ａの直径よりも大きくなるが、その差は、１〜２５ｍｍの範囲とすることが好ましい。また、内周端面研磨用スペーサ１２の外径Ｒ３は、第２外周端面１２２の位置で規制することで、内周端面研磨用スペーサ１２の位置決めができる程度の大きさであればよい。具体的には、内径端面研磨用スペーサ１２の第２貫通孔１２ａの直径とガラス素板１１の第１貫通孔１１ａの直径との差が、内周端面研磨用スペーサ１２の外径Ｒ３とガラス素板１１の外径Ｒ４との差よりも大きいことが好ましい。また、内周端面研磨用スペーサ１２の外径Ｒ３は、ガラス素板１１の外径Ｒ４と略同一である場合がさらに好ましい。このようなスペーサを用いれば、内周端面工程で、第２外周端面１２２で、内周端面研磨用スペーサ１２の位置を規制することによって、内周側稜線１１８が開放された研磨を実現できる。
【００４４】
次に、外周端面研磨用スペーサ１３の具体例としては、図２（ｂ）に示すように、外周端面研磨用スペーサ１３の外径Ｒ５が、ガラス素板１１の外周側稜線１１９の直径Ｒ６以下である。この際、外周端面研磨用スペーサ１３の外径Ｒ５は、ガラス素板１１の外径（不図示）よりも小さくなるが、その差は、１〜２５ｍｍの範囲とすることが好ましい。また、また、外周端面研磨用スペーサ１３の内径Ｒ７は、第３内周端面１３１の位置で規制することで、外周端面研磨用スペーサ１３の位置決めができる程度の大きさであればよい。具体的には、外周端面研磨用スペーサ１３の外径Ｒ５とガラス素板の外径との差が、外周端面研磨用スペーサの第３貫通孔１３ａの直径とガラス素板１１の第１貫通孔１１ａの直径との差よりも大きいことが好ましい。また、外周端面研磨用スペーサ１３の内径Ｒ７は、ガラス素板１１の内径Ｒ８と略同一である場合がさらに好ましい。このようなスペーサを用いれば、外周端面工程で、第３内周端面１３１で、外周端面研磨用スペーサ１３の位置を規制することによって、外周側稜線１１９が開放された研磨を実現できる。
【００４５】
また、前記各スペーサ１２，１３は、内周側稜線及び外周側稜線が開放された状態で研磨を実現できるものであれば、特に限定されず、それ以外は、ガラス素板の端面研磨に用いられるスペーサと同様のものを用いることができる。例えば、各スペーサ１２，１３の素材は、ガラス素板の端面研磨に用いられるスペーサと同様の素材のものであれば、特に限定されない。各スペーサ１２，１３の素材としては、具体的には、エポキシ樹脂等の熱硬化性樹脂や、ガラス繊維に熱硬化性樹脂を浸漬させたもの等が挙げられる。
【００４６】
また、各スペーサ１２，１３の製造方法は、内周側稜線及び外周側稜線が開放された状態で研磨を実現できるスペーサを製造することができる方法であれば、特に限定されない。例えば、内径及び外径がそれぞれ上記関係を満たす大きさであるスペーサを製造する方法等が挙げられる。具体的には、通常のスペーサの製造方法において、内径及び外径がそれぞれ上記関係を満たすように製造する方法等が挙げられる。
【００４７】
また、内周端面研磨工程と外周端面研磨工程は、内周端面研磨工程の際に、内周端面研磨用スペーサを用いてガラス素板が積層されており、外周端面研磨工程の際に、外周端面研磨用スペーサを用いてガラス素板が積層されていれば、どちらの工程が先でもよい。例えば、内周端面研磨工程の後に、外周端面研磨工程を行ってもよい。すなわち、外周端面研磨用積層工程は、内周端面研磨工程の後に行ってもよい。この場合、外周端面研磨用積層工程は、内周端面研磨用スペーサに代えて、外周端面研磨用スペーサを用いて、ガラス素板と外周端面研磨用スペーサとを積層することが好ましい。そうすることによって、内周端面研磨工程と外周端面研磨工程とを好適に行うことができる。
【００４８】
また、内周端面研磨工程及び外周端面研磨工程は、上記のように、内周側稜線及び外周側稜線を開放した状態で研磨することができれば、その研磨方法等については、特に限定されない。内周端面研磨工程としては、具体的には、ガラス素板の第１内周端面と第１ブラシとの間に、研磨材を含む研磨液を介在させた状態で、第１ブラシを用いて研磨する工程が挙げられる。また、外周端面研磨工程としては、具体的には、ガラス素板の第１外周端面と第２ブラシとの間に、研磨材を含む研磨液を介在させた状態で、第２ブラシを用いて研磨する工程が挙げられる。このような研磨液とブラシとを用いた研磨方法は、端面研磨に好適であり、ガラス素板の内周端面及び外周端面をより好適に研磨することができる。また、本実施形態に係る情報記録媒体用ガラス基板の製造方法であれば、内周側稜線及び外周側稜線が開放された状態での研磨であるので、ガラス素板の内周側面取面や外周側面取面と、スペーサとの間に、研磨材が残存する、いわゆる研磨材残りの発生等も充分に抑制できる。また、ブラシも、内周側稜線や外周側稜線付近まで容易に到達でき、内周側稜線や外周側稜線付近まで好適に研磨できる。
【００４９】
また、第１ブラシ及び第２ブラシは、ガラス素板の端面研磨に用いられるものであれば、特に限定されない。第１ブラシ及び第２ブラシとなるブラシとしては、例えば、棒状の支持部と、その支持部の表面に起毛されたブラシ毛とを備えるブラシ等が挙げられる。また、ブラシ毛としては、例えば、ポリアミド、ポリプロピレン、ポリエチレン、ポリエステル、及びポリカーボネート等の樹脂製のものが挙げられる。また、第１ブラシと第２ブラシとは、同じ素材のブラシであってもよいし、異なる素材のブラシであってもよい。また、第１ブラシ及び第２ブラシにおけるブラシ毛の直径は、ブラシ毛の素材等にもよっても異なるが、例えば、０．１〜０．４ｍｍであることが好ましい。
【００５０】
また、研磨材を含む研磨液は、ガラス素板の端面研磨に用いられるものであれば、特に限定されない。すなわち、研磨材を含む研磨液は、研磨材を含むスラリー等が挙げられる。また、研磨材も、ガラス素板の端面研磨に用いられるものであれば、特に限定されない。研磨材としては、例えば、酸化セリウム、炭化ケイ素、シリカ、ジルコニア、アルミナ等が挙げられる。この中でも、酸化セリウムが好ましく用いられる。また、研磨材の平均粒子径は、研磨材の種類等によってもことなるが、例えば、１〜３μｍであることが好ましい。
【００５１】
内周端面研磨工程及び外周端面研磨工程における端面研磨方法は、上述したように、特に限定されないが、例えば、図３に示す研磨装置を用いた研磨方法等が挙げられる。なお、図３は、本実施形態に係る情報記録媒体用ガラス基板の製造方法における内周端面研磨工程及び外周端面研磨工程で用いる研磨装置の一例を示す断面図である。この研磨装置２０は、研磨液槽２１と、保持具２３と、第１ブラシ３１と、第２ブラシ３２，３３とを備える。また、研磨液槽２１は、研磨液２２を貯留する。保持具２３は、研磨液槽２１内で、複数のガラス素板と複数のスペーサとを交互に積層した積層体１０を保持する。この保持具２３で、積層体１０を保持することによって、この積層体１０は、研磨液槽２１内の研磨液２２に浸漬した状態で保持されることになる。また、第１ブラシ３１は、ガラス素板の第１貫通孔内に位置して、ガラス素板の内周端面を研磨する。第２ブラシ３２，３３は、ガラス素板の外周端面に接触又は近接して位置して、ガラス素板の外周端面を研磨する。また、第１ブラシ３１、及び第２ブラシ３２，３３には、それぞれ、各ブラシを回転させるための駆動部３４，３５，３６が備えられている。このような研磨装置２０は、第１ブラシ３１を回転させることによって、研磨液２２に浸漬された積層体１０を構成するガラス素板の内周端面を研磨する。その際、積層体１０としては、内周端面研磨用スペーサ１２を用いて積層した積層体１０ａを用いる。また、このような研磨装置２０は、第２ブラシ３２，３３を回転させることによって、研磨液２２に浸漬された積層体１０を構成するガラス素板の外周端面を研磨する。その際、積層体１０としては、外周端面研磨用スペーサ１３を用いて積層した積層体１０ｂを用いる。
【００５２】
本発明の実施形態に係る情報記録媒体用ガラス基板の製造方法に対して、スペーサの内径が、ガラス素板の内径より大きく、スペーサの外径が、ガラス素板の外径より小さいスペーサを用いて、内周端面や外周端面を研磨した場合は、内周側面取面や外周側面取面を好適に研磨できない場合があった。このことは、以下のことによると考えられる。図４を用いて説明する。なお、図４は、本実施形態と比較するための態様について説明するための図である。
【００５３】
まず、図４（ａ）に示すように、ガラス素板４１の中心位置と、スペーサ４２の中心位置とが略一致していれば、ガラス素板４１の内周側稜線４３や外周側稜線４４が開放された研磨が実現できる。このため、好適な端面研磨ができ、例えば、研磨材残り等の発生を抑制できる。
【００５４】
一方で、スペーサの内径が、ガラス素板の内径より大きく、スペーサの外径が、ガラス素板の外径より小さいスペーサを用いた場合、本発明の実施形態とは異なり、スペーサの位置を規制していない。このため、図４（ｂ）に示すような、ガラス素板４１の中心位置と、スペーサ４２の中心位置とが大きくずれるということが起こりうる。すなわち、スペーサ４２の位置ずれが発生しうる。このような場合、ガラス素板４１の内周側稜線４３や外周側稜線４４が開放された研磨が実現できず、ガラス素板の内周端面や外周端面を好適に研磨することができない。具体的には、図４（ｃ）に示すように、ガラス素板４１の外周側稜線４４がスペーサ４２に接触した状態となる。このような場合に、例えば、研磨液を用いたブラシでの研磨で、ガラス素板４１の外周側面取面４５を、外周側稜線４４付近まで、好適に研磨しようとすると、ブラシの毛が、外周側稜線４４付近まで到達する必要がある。ブラシで研磨する以上、ブラシの毛の太さに起因して、外周側稜線４４付近までブラシの毛が到達することは困難である。また、研磨液に含まれる研磨材が、ガラス素板４１の外周側面取面４５とスペーサ４２とが接触する外周側稜線４４付近に押し込まれることになる。このため、研磨後であっても、ガラス素板４１の外周側稜線４４付近に研磨材が残存する、いわゆる研磨材残りが発生することもある。このような研磨材残りが発生すると、端面研磨の後のいずれかの段階で、研磨材が離脱し、この離脱した研磨材が、情報記録媒体用ガラス基板の平滑性や清浄度等に悪影響を与えることも考えられる。なお、図４（ａ）は、スペーサの位置ずれが発生していない場合を示し、図４（ｂ）は、スペーサの位置ずれが発生している場合を示す。また、図４（ｃ）は、図４（ｂ）におけるガラス素板の外周側稜線付近を拡大して示す図である。
【００５５】
以上のことからも、内周端面研磨工程及び外周端面研磨工程において、それぞれの工程において用いるスペーサの位置をそれぞれ規制した本発明の実施形態に係る情報記録媒体用ガラス基板の製造方法は、ガラス素板の内周端面及び外周端面を好適に研磨することができることがわかる。
【００５６】
また、本実施形態に係る情報記録媒体用ガラス基板の製造方法は、上述したように、端面研磨にかかわる各工程である、積層工程、内周端面研磨工程、及び外周端面研磨工程として、上記のような各工程を備えていれば、その他の工程を備えていてもよい。具体的には、情報記録媒体用ガラス基板の製造方法は、例えば、円盤加工工程、熱処理工程（アニール工程）、研削工程（ラッピング工程）、化学処理工程、内外研削工程、端面研磨工程、研磨工程（ポリッシング工程）、化学強化工程、及び洗浄工程（研磨後洗浄工程）等を備える方法が挙げられる。そして、前記各工程を、この順番で行うものであってもよいし、順番を入れ替えたものであってもよい。また、これらの工程の全てを行わなくてもよいし、これら以外の工程を備える方法であってもよい。例えば、研磨工程の前に化学強化工程を行う方法であってもよい。また、研磨工程の途中で、化学強化工程を行ってもよい。具体的には、研磨工程として、粗研磨工程と、精密研磨工程とを備える場合、粗研磨工程と精密研磨工程との間に、化学強化工程を行ってもよい。また、端面研磨工程は、端面研磨にかかわる上記各工程を備える工程である。
【００５７】
前記円盤加工工程は、原料ガラスを、図５に示すような、内周及び外周が同心円となるように、中心部に貫通孔（第１貫通孔）１１ａが形成された円盤状のガラス素板１１に加工する工程である。具体的には、原料ガラスを、溶融炉で溶融して、溶融ガラスとするガラス溶融工程と、溶融ガラスを円盤状のガラス素板に形成する成形工程と、形成された円盤状のガラス素板の中心部に貫通孔１１ａを形成するコアリング加工を施し、図５に示すような、円盤状のガラス素板１１に加工するコアリング加工工程等を備える。なお、図５は、本実施形態に係る情報記録媒体用ガラス基板の製造方法で用いられるガラス素板を示す上面図である。
【００５８】
前記ガラス溶融工程は、原料ガラスを、溶融炉で溶融して、溶融ガラスとすることができれば、特に限定されない。原料ガラスとしては、特に限定されず、例えば、ＳｉＯ２、Ｎａ２Ｏ、及びＣａＯを主成分とするソーダライムガラス、ＳｉＯ２、Ａｌ２Ｏ３、及びＲ１２Ｏ（式中、Ｒ１は、Ｋ、Ｎａ、又はＬｉを示す。）で表される酸化物を主成分とするアルミノシリケートガラス、ボロシリケートガラス、Ｌｉ２Ｏ−ＳｉＯ２系ガラス、Ｌｉ２Ｏ−Ａｌ２Ｏ３−ＳｉＯ２系ガラス、Ｒ２Ｏ−Ａｌ２Ｏ３−ＳｉＯ２系ガラス（式中、Ｒ２は、Ｍｇ、Ｃａ、Ｓｒ、又はＢａを示す。）等が挙げられる。より具体的には、例えば、ガラス組成が、ＳｉＯ２が５５〜７５質量％、Ａｌ２Ｏ３が５〜１８質量％、Ｌｉ２Ｏが１〜１０質量％、Ｎａ２Ｏが３〜１５質量％、Ｋ２Ｏが０．１〜５質量％、ＭｇＯが０．１〜５質量％、ＣａＯが０．１〜５質量％であるもの等が挙げられる。これらの中でも、アルミノシリケートガラス、及びボロシリケートガラスが、耐衝撃性や耐振動性に優れる点で好ましい。また、原料ガラスの溶融方法としては、特に限定されず、通常は上記ガラス素材を公知の温度、時間にて高温で溶融する方法を採用することができる。
【００５９】
前記成形工程は、溶融ガラスを円盤状のガラス素板に形成することができれば、特に限定されない。具体的には、溶融ガラスをプレス成形により、円盤状のガラス素板を形成するプレス工程等が挙げられる。また、前記成形工程は、プレス工程に限らず、例えば、ダウンドロー法やフロート法等で形成したシートガラスを研削砥石で切り出して、円盤状のガラス素板を作製する工程であってもよい。なお、フロート法とは、例えば、ガラス素材を溶融させた溶融液を、溶融したスズの上に流し、そのまま固化させる方法である。得られたガラス素板は、一方の面がガラスの自由表面であり、他方の面が、ガラスとスズとの界面であるため、平滑性の高い、例えば、算術平均粗さＲａが０．００１μｍ以下の鏡面を備えたものとなる。また、ガラス素板の厚みとしては、例えば、０．９５ｍｍのものが挙げられる。なお、ガラス素板やガラス基板の表面粗さ、例えばＲａやＲｍａｘは、一般的な表面粗さ測定機を用いて測定することができる。
【００６０】
また、前記コアリング加工工程は、前記成形工程で形成された円盤状のガラス素板の中心部に貫通孔１１ａを形成するコアリング加工を施す工程である。そうすることによって、図５に示すような、中心部に貫通孔１１ａが形成された円盤状のガラス素板１１が得られる。コアリング加工は、ガラス素板の中心部に貫通孔を形成する穴あけ加工であれば、特に限定されない。例えば、カッター部にダイヤモンド砥石等を備えたコアドリルや、円筒状のダイヤモンドドリル等で研削することで、ガラス素板の中心部に貫通孔を形成させる方法等が挙げられる。そうすることで、ガラス素板の中心部に貫通孔を形成され、平面視で円環状のガラス素板が得られる。
【００６１】
前記円盤加工工程によって、例えば、外径ｒ１が２．５インチ（約６４ｍｍ）、１．８インチ（約４６ｍｍ）、１インチ（約２５ｍｍ）、０．８インチ（約２０ｍｍ）、３．５インチ（約８９ｍｍ）等で、厚みが２ｍｍ、１ｍｍ、０．６３ｍｍ等の円盤状のガラス素板が得られる。また、外径ｒ１が２．５インチ（約６４ｍｍ）のときは、例えば、内径ｒ２が０．８インチ（約２０ｍｍ）等に加工される。なお、その後の内外研削工程等で多少異なることもあるがが、ここでの外径ｒ１は、上記外径Ｒ２に相当し、内径ｒ２は、上記内径Ｒ４に相当する。また、円盤状のガラス素板の厚みは、本実施形態に係る製造方法により得られるガラス基板の基板厚みが０．３〜２．２ｍｍとなる厚みであることが好ましい。このような厚みであれば、落下衝撃による割れの発生を抑制することができる。なお、基板厚みは、基板上の点対称となる任意の数箇所で測定した厚みの平均値である。
【００６２】
前記熱処理工程（アニール工程）は、前記ガラス素板の形状を整えるための工程である。具体的には、ガラス基板熱処理用セッタに、ガラス素板を載置した状態で、加熱炉に収納し、前記ガラス素板を熱処理する工程等が挙げられる。
【００６３】
前記研削工程（ラッピング工程）は、前記ガラス素板を所定の板厚に加工する工程である。具体的には、例えば、ガラス素板の両面を研削（ラッピング）加工する工程等が挙げられる。そうすることによって、ガラス素板の平行度、平坦度及び厚みを調整する。また、このラッピング工程は、１回であってもよいし、２回以上であってもよい。例えば、２回行う場合、１回目のラッピング工程（第１ラッピング工程）で、ガラス素板の平行度、平坦度及び厚みを予備調整し、２回目のラッピング工程（第２ラッピング工程）で、ガラス素板の平行度、平坦度及び厚みを微調整する。また、研削工程を２回行う場合、第１ラッピング工程と第２ラッピング工程とを連続で行ってもよいが、これらの工程の間に、後述する、内外研削工程等を行ってもよい。
【００６４】
また、研削工程で用いる研削装置は、情報記録媒体用ガラス基板の製造方法における研削工程で用いる研削装置として用いることができるものであれば、特に限定されない。具体的には、前記研磨工程で用いる研磨装置と同様のものであって、研磨パッドの代わりに、固定砥粒としてダイヤモンドを使用した樹脂シート（研削シート）を用いたものが挙げられる。
【００６５】
また、前記第１ラッピング工程としては、ガラス素板の表面全体が略均一の表面粗さとなるようにした工程等が挙げられる。また、第１ラッピング工程で用いる研削シートとしては、例えば、固定砥粒の平均粒子径が、６〜１２μｍのものを用いることが好ましい。また、前記第１ラッピング工程は、ガラス素板の算術平均粗さＲａを複数個所測定した際に、得られたＲａの最小値と最大値との差が、０．０１〜０．４μｍ程度にすることが好ましい。
【００６６】
また、前記第２ラッピング工程としては、大きなうねり、欠け、ひび等の欠陥を除去したガラス素板が得られるようにした工程等が挙げられる。また、第２ラッピング工程で用いる研削シートとしては、例えば、固定砥粒の平均粒子径が、０．５〜４μｍのものを用いることが好ましく、１〜２μｍのものを用いることが好ましい。また、前記第２ラッピング工程は、得られたガラス素板のＲｍａｘが、０．５〜２μｍにすることが好ましい。また、Ｒａが、０．１〜０．５μｍにすることが好ましい。前記第２ラッピング工程後のガラス素板の表面が荒れすぎていると、研磨工程を施しても、平滑性が充分に高いガラス基板が得られにくい傾向がある。また、前記第２ラッピング工程後のガラス素板は、表面が平滑であればあるほど、つまり、Ｒａが小さいほど好ましいが、ラッピング工程では、０．０１μｍ程度が限界であり、この０．０１μｍが前記第２ラッピング工程後のガラス素板の算術平均粗さＲａの下限値になると考えられる。
【００６７】
前記化学処理工程は、ガラス素板に対して、表面に存在する欠陥やクラックを低減する化学処理を施す工程である。化学処理工程としては、例えば、フッ酸による化学処理等が挙げられる。具体的には、フッ化水素と水との混合液からなるエッチング液に、ガラス素板を浸漬させる方法等が挙げられる。そうすることで、ガラス素板の表面をエッチングすることができ、ガラス素板の表面に存在する欠陥やクラックを低減することができる。例えば、ラッピング工程でガラス素板の表面に発生した欠陥やクラックを低減することができる。前記エッチング液には、フッ化水素以外に、ＮＨ４ＦやＮａＦなどを含んでいてもよい。また、前記エッチング液は、硫酸や硝酸等の酸と併用してもよい。
【００６８】
前記内外研削工程は、ガラス素板の外周端面及び内周端面を研削する工程である。具体的には、鼓状のダイヤモンド砥石等の研削砥石により、ガラス素板の外周端面および内周端面を研削する工程等が挙げられる。
【００６９】
前記研磨工程（ポリッシング工程）は、ガラス素板の主表面を研磨する工程である。研磨工程としては、情報記録媒体用ガラス基板の製造方法における研磨工程として用いられている工程等が挙げられる。また、前記研磨工程は、１回研磨であってもよいが、例えば、粗研磨工程と精密研磨工程との複数回の工程を行うものであってもよい。また、精密研磨工程も、１回であってもよいが、２回以上行ってもよい。具体的には、例えば、以下のような研磨工程が挙げられる。
【００７０】
前記粗研磨工程（１次研磨工程）は、ガラス素板の表面に粗研磨を施す工程である。例えば、後述するラッピング工程が施されたガラス素板や、成形により得られたガラス素板の表面に粗研磨を施す工程である。この粗研磨は、傷や歪みの除去を目的とするもので、後述する研磨装置を用いて実施する。なお、前記粗研磨工程で研磨する表面は、ガラス素板の面方向に平行な面、すなわち主表面である。また、粗研磨工程は、例えば、研磨液を用いた研磨パッドによる研磨方法等が挙げられる。具体的には、ガラス素板の主表面上に研磨パッドをあて、ガラス素板上に研磨液を供給した状態で、ガラス素板と研磨パッドとを相対的に移動させることにより、ガラス素板の主表面を研磨する方法等が挙げられる。
【００７１】
ここで用いる研磨パッドとしては、粗研磨工程に用いることができる研磨パッドであれば、特に限定されない。具体的には、硬質研磨パッド等が挙げられる。
【００７２】
また、ここで用いる研磨液は、研磨剤を水に分散させた状態の液体、すなわち、スラリー液である。そして、この研磨剤としては、例えば、ＣｅＯ２を含有する研磨剤等が挙げられる。
【００７３】
次に、精密研磨工程について説明する。
【００７４】
前記精密研磨工程は、前記粗研磨工程で得られた平坦平滑な主表面を維持しつつ、例え
ば、主表面の表面粗さ（Ｒｍａｘ）が０．３ｎｍ程度以下である平滑な鏡面に仕上げる鏡面研磨処理である。
【００７５】
この精密研磨工程は、例えば、上記粗研磨工程と同様の研磨方法において、研磨パッドを硬質研磨パッドから軟質研磨パッドに取り替えて行われる。なお、前記精密研磨工程で研磨する表面は、前記粗研磨工程で研磨する表面と同様、主表面である。
【００７６】
また、軟質研磨パッドとしては、例えば、スエードパッド等が挙げられる。スエードパッドとは、表面部（研磨層）が、軟質発泡ポリウレタン等の軟質発泡樹脂で構成されるスエードタイプの軟質発泡樹脂パッドである。また、スエードパッドは、気泡が表面（パッド面）に開放されており、気泡を仕切る壁が軟らかいものが相対的に多い研磨パッドである。
【００７７】
また、精密研磨工程で用いる研磨剤としては、粗研磨工程で用いた研磨剤より、研磨性が低くても、傷の発生がより少なくなる研磨剤が用いられる。具体的には、例えば、粗研磨工程で用いた研磨剤より、粒子径が低いシリカ系の砥粒（コロイダルシリカ）を含む研磨剤等が挙げられる。このシリカ系の砥粒の平均粒子径としては、２０ｎｍ程度であることが好ましい。
【００７８】
そして、前記研磨剤を含む研磨液（スラリー液）をガラス素板に供給し、研磨パッドとガラス素板とを相対的に摺動させて、ガラス素板の表面を鏡面研磨する。
【００７９】
前記化学強化工程は、特に限定されず、具体的には、ガラス素板を化学強化液（強化処理液）に浸漬して、ガラス素板に化学強化層を形成する工程等が挙げられる。このような工程を施すことによって、ガラス素板の表面、例えば、ガラス素板表面から５μｍの領域に化学強化層を形成することができる。そして、化学強化層を形成することで耐衝撃性、耐振動性及び耐熱性等を向上させることができる。
【００８０】
より詳しくは、化学強化工程は、加熱された化学強化処理液にガラス素板を浸漬させることによって、ガラス素板に含まれるリチウムイオンやナトリウムイオン等のアルカリ金属イオンをそれよりイオン半径の大きなカリウムイオン等のアルカリ金属イオンに置換するイオン交換法によって行われる。イオン半径の違いによって生じる歪みにより、イオン交換された領域に圧縮応力が発生し、ガラス素板の表面が強化される。すなわち、この化学強化工程により、ガラス素板に強化層が好適に形成されると考えられる。
【００８１】
化学強化処理液としては、磁気情報記録媒体用ガラス基板の製造方法における化学強化工程で用いられる化学強化処理液であれば、特に限定されない。具体的には、例えば、カリウムイオンを含む溶融液、及びカリウムイオンやナトリウムイオンを含む溶融液等が挙げられる。
【００８２】
これらの溶融液としては、例えば、硝酸カリウム、硝酸ナトリウム、炭酸カリウム、及び炭酸ナトリウム等を溶融させて得られた溶融液等が挙げられる。この中でも、硝酸カリウムを溶融させて得られた溶融液と硝酸ナトリウムを溶融させて得られた溶融液とを組み合わせて用いることが、融点が低く、ガラス素板の変形を防止する観点から好ましい。その際、硝酸カリウムを溶融させて得られた溶融液と硝酸ナトリウムを溶融させて得られた溶融液とを、ほぼ同量ずつの混合させた混合液であることが好ましい。
【００８３】
また、化学強化工程の具体例には、例えば、硝酸カリウム７０質量％と硝酸ナトリウム３０質量％とを混合し、３００℃に加熱した混合溶融液に、ガラス素板を３０分浸漬させる工程等が挙げられる。
【００８４】
前記洗浄工程は、ガラス素板を洗浄する工程である。洗浄工程は、各工程の後に適宜行うことが好ましい。また、前記洗浄工程のうち、前記研磨工程により研磨されたガラス基板を洗浄する最終洗浄工程としては、例えば、スクラブ洗浄が挙げられる。スクラブ洗浄とは、湿式の物理洗浄方法であり、ガラス基板の表面に洗浄液を供給しながら、スクラブ部材をガラス基板に押圧した状態で、スクラブ部材とガラス基板とを相対的に移動させる方法である。そうすることで、ガラス基板の表面上の汚れをこすり取ることができる。また、このスクラブ洗浄を行う装置（スクラブ洗浄装置）としては、情報記録媒体用ガラス基板をスクラブ洗浄できる装置であれば、特に限定されない。具体的には、スクラブ部材が円筒形のロールスクラブであるロールスクラブ洗浄装置や、スクラブ部材がカップ型のカップスクラブ洗浄装置等が挙げられる。
【００８５】
また、この最終洗浄工程等の洗浄工程を施す前のガラス素板やガラス基板は、表面への異物が付着されることを防止するために、ガラス素板やガラス基板を液体と接触させておくことが好ましい。
【００８６】
また、最終洗浄工程としては、スクラブ洗浄をした後、超音波による洗浄を行うことが好ましい。
【００８７】
また、最終洗浄後は、ガラス基板を乾燥させる。その乾燥方法としては、例えば、ＩＰＡ蒸気による乾燥、スピン乾燥、及び温水乾燥等が挙げられる。
【００８８】
次に、本実施形態に係る情報記録媒体用ガラス基板の製造方法により製造された情報記録媒体用ガラス基板を用いた磁気記録媒体について説明する。
【００８９】
図６は、本実施形態に係る情報記録媒体用ガラス基板の製造方法により製造された情報記録媒体用ガラス基板を用いた磁気記録媒体の一例である磁気ディスクを示す一部断面斜視図である。この磁気ディスクＤは、円形の情報記録媒体用ガラス基板１０１の主表面に形成された磁性膜１０２を備えている。磁性膜１０２の形成には、公知の常套手段による形成方法が用いられる。例えば、磁性粒子を分散させた熱硬化性樹脂を情報記録媒体用ガラス基板１０１上にスピンコートすることによって磁性膜１０２を形成する形成方法（スピンコート法）や、情報記録媒体用ガラス基板１０１上にスパッタリングによって磁性膜１０２を形成する形成方法（スパッタリング法）や、情報記録媒体用ガラス基板１０１上に無電解めっきによって磁性膜１０２を形成する形成方法（無電解めっき法）等が挙げられる。磁性膜１０２の膜厚は、スピンコート法による場合では、約０．３〜１．２μｍ程度であり、スパッタリング法による場合では、約０．０４〜０．０８μｍ程度であり、無電解めっき法による場合では、約０．０５〜０．１μｍ程度である。薄膜化および高密度化の観点から、スパッタリング法による膜形成が好ましく、また、無電解めっき法による膜形成が好ましい。
【００９０】
磁性膜１０２に用いる磁性材料は、公知の任意の材料を用いることができ、特に限定されない。磁性材料は、例えば、高い保持力を得るために結晶異方性の高いＣｏを基本とし、残留磁束密度を調整する目的でＮｉやＣｒを加えたＣｏ系合金等が好ましい。より具体的には、Ｃｏを主成分とするＣｏＰｔ、ＣｏＣｒ、ＣｏＮｉ、ＣｏＮｉＣｒ、ＣｏＣｒＴａ、ＣｏＰｔＣｒ、ＣｏＮｉＰｔ、ＣｏＮｉＣｒＰｔ、ＣｏＮｉＣｒＴａ、ＣｏＣｒＰｔＴａ、ＣｏＣｒＰｔＢ、ＣｏＣｒＰｔＳｉＯ等が挙げられる。磁性膜１０２は、ノイズの低減を図るために、非磁性膜（例えば、Ｃｒ、ＣｒＭｏ、ＣｒＶ等）で分割された多層構成（例えば、ＣｏＰｔＣｒ／ＣｒＭｏ／ＣｏＰｔＣｒ、ＣｏＣｒＰｔＴａ／ＣｒＭｏ／ＣｏＣｒＰｔＴａ等）であってもよい。磁性膜１０２に用いる磁性材料は、上記磁性材料の他、フェライト系や鉄−希土類系であってもよく、また、ＳｉＯ２、ＢＮ等からなる非磁性膜中にＦｅ、Ｃｏ、ＦｅＣｏ、ＣｏＮｉＰｔ等の磁性粒子を分散した構造のグラニュラー等であってもよい。また、磁性膜１０２への記録には、内面型および垂直型のいずれかの記録形式が用いられてよい。
【００９１】
また、磁気ヘッドの滑りをよくするために、磁性膜１０２の表面には、潤滑剤が薄くコーティングされてもよい。潤滑剤として、例えば液体潤滑剤であるパーフロロポリエーテル（ＰＦＰＥ）をフレオン系などの溶媒で希釈したものが挙げられる。
【００９２】
さらに必要により磁性膜１０２に対し下地層や保護層が設けられてもよい。磁気ディスクＤにおける下地層は、磁性膜１０２に応じて適宜に選択される。下地層の材料として、例えば、Ｃｒ、Ｍｏ、Ｔａ、Ｔｉ、Ｗ、Ｖ、Ｂ、Ａｌ、Ｎｉ等の非磁性金属から選ばれる少なくとも一種以上の材料が挙げられる。例えば、Ｃｏを主成分とする磁性膜１０２の場合には、下地層の材料は、磁気特性向上等の観点からＣｒ単体やＣｒ合金であることが好ましい。また、下地層は、単層とは限らず、同一または異種の層を積層した複数層構造であってもよい。このような複数層構造の下地層は、例えば、Ｃｒ／Ｃｒ、Ｃｒ／ＣｒＭｏ、Ｃｒ／ＣｒＶ、ＮｉＡｌ／Ｃｒ、ＮｉＡｌ／ＣｒＭｏ、ＮｉＡｌ／ＣｒＶ等の多層下地層が挙げられる。磁性膜１０２の摩耗や腐食を防止する保護層として、例えば、Ｃｒ層、Ｃｒ合金層、カーボン層、水素化カーボン層、ジルコニア層、シリカ層等が挙げられる。これら保護層は、下地層および磁性膜１０２と共にインライン型スパッタ装置で連続して形成することができる。また、これら保護層は、単層としてもよく、あるいは、同一または異種の層からなる複数層構成であってもよい。なお、上記保護層上に、あるいは、上記保護層に代えて、他の保護層が形成されてもよい。例えば、上記保護層に代えて、Ｃｒ層の上にＳｉＯ２層が形成されてもよい。このようなＳｉＯ２層は、Ｃｒ層の上にテトラアルコキシシランをアルコール系の溶媒で希釈した中に、コロイダルシリカ微粒子を分散して塗布し、さらに焼成することによって形成される。
【００９３】
このような本実施形態における情報記録媒体用ガラス基板１０１を基体とした磁気記録媒体は、情報記録媒体用ガラス基板１０１が上述した組成により形成されるので、情報の記録再生を長期に亘り高い信頼性で行うことができる。
【００９４】
なお、上述では、本実施形態における情報記録媒体用ガラス基板１０１を磁気記録媒体（磁気ディスク）に用いた場合について説明したが、これに限定されるものではなく、本実施形態における情報記録媒体用ガラス基板１０１は、光磁気ディスクや光ディスク等にも用いることが可能である。
【００９５】
以下に実施例を挙げて本発明を具体的に説明するが、本発明はこれらに限定されるものではない。
【実施例】
【００９６】
［実施例１］
まず、原料ガラスとして、ＳｉＯ２、Ａｌ２Ｏ３、Ｒ２Ｏ（Ｒ＝Ｋ、Ｎａ、Ｌｉ）を主成分としたアルミノシリケートガラスを用いて、円盤加工工程を行った。具体的には、原料ガラスを、公知の方法により、溶融し、得られた溶融ガラスをプレス成形して、外径が６７ｍｍの円盤状のガラス素板を得た。また、このガラス素板の厚みが、１．０ｍｍとなるように成形した。その後、研削加工を施したガラス素板に、コアリング工程を施し、ガラス素板の中心部に貫通孔を形成した。具体的には、研削加工を施したガラス素板の中心部に、円筒状のダイヤモンド砥石を備えたコアドリルを用いて、直径が約１９．６ｍｍの円形の中心孔（貫通孔）を開けた。
【００９７】
その後、ガラス素板に対して、端面研磨工程を施した。具体的には、まず、ガラス素板を１００枚重ねた状態で、そのガラス素板の内周端面を、端面研磨機を用いて研磨加工した。その際、ガラス素板の積層状態は、スペーサの貫通孔の直径がガラス素板の貫通孔より２ｍｍ大きく、外径をガラス素板の外径と一致させたスペーサ（内径研磨用スペーサ）を用い、図１（ａ）に示す状態にした。その後、内径研磨用スペーサを、外径がガラス素板の外径より２ｍｍ小さく、貫通孔の直径をガラス素板の直径と一致させたスペーサ（外径研磨用スペーサ）に代えて、ガラス素板を１００枚積層した。その際、図１（ｂ）に示す状態にした。研磨機のブラシ毛として、直径が０．２ｍｍのナイロン繊維を用いた。研磨液は、平均一次粒子径が３μｍの酸化セリウムを砥粒（研磨材）として含有するスラリーを用いた。なお、内周端面研磨工程では、ガラス素板の外周端面を３本の円柱状の保持具（ＳＵＳ製の保持棒）により保持した。その際、ガラス素板の外径とスペーサの外径とが一致しているため、保持具によりスペーサの位置も規制された。また、外周端面研磨工程では、断面の直径がガラス素板の内径（貫通孔の直径）とほぼ一致する円柱状の保持具（ＳＵＳ製の保持棒）により、ガラス素板を、内径に通した保持具により保持した。その際、ガラス素板の内径とスペーサの内径（貫通孔の直径）がほぼ一致しているため、保持具によりスペーサの位置も規制された。
【００９８】
その後、端面研磨工程を施したガラス素板に対して、主表面を研磨する研磨工程を施した。具体的には、酸化セリウムを砥粒（研磨材）として含有するスラリーを研磨液として用いた粗研磨工程と、コロイダルシリカを砥粒（研磨材）として含有するスラリーを研磨液として用いた精密研磨工程とを行った。
【００９９】
その後、精密研磨工程を施したガラス素板に対して、化学強化工程を施した。具体的には、硝酸カリウムと硝酸ナトリウムとを含む混合溶融液に、ガラス素板を浸漬させた。
【０１００】
この化学強化工程を施したガラス素板に対して、最終洗浄工程を施した。
【０１０１】
このようにして、１００枚の情報記録媒体用ガラス基板が得られた。
【０１０２】
（評価）
この得られた情報記録媒体用ガラス基板の表面上に、公知の方法により磁性膜を形成することによって磁気ディスクを製造した。そして、その磁気ディスクを備えたハードディスクドライブ装置（ＨＤＤ）を製造した。
【０１０３】
そして、得られたＨＤＤに対して１０００Ｇの衝撃が与えられるように、前記ＨＤＤを落下させた。その際、ＨＤＤに備えられた磁気ディスクが割れたか否かを目視で確認した。なお、１Ｇは、約９．８０６６５ｍ／ｓ２である。
【０１０４】
この落下試験で割れの発生しなかったＨＤＤの個数の、全試験個数に対する割合（パス率：％）で評価した。なお、１００枚の情報記録媒体用ガラス基板を得る方法を、３０回行い、その全て（３０００枚）に対して、上記落下試験を行い、パス率を測定した。
【０１０５】
この結果、パス率は、９８．３％であった。
【０１０６】
［比較例］
端面研磨工程において、スペーサとして、図４（ａ）に示すような、スペーサの内径が、ガラス素板の内径より２ｍｍ大きく、スペーサの外径が、ガラス素板の外径より２ｍｍ小さいスペーサを用いて、内周研磨及び外周研磨を行ったこと以外、実施例１と同様にして行なった。
【０１０７】
そして、得られた情報記録媒体用ガラス基板を用いて、実施例１と同様の評価を行なった結果、パス率は、８６．７％であった。
【０１０８】
以上のことから、ガラス素板の内周側稜線及び外周側稜線を開放した状態で研磨できるように、スペーサの位置を規制した場合（実施例１）は、そうでない場合（比較例）と比較して、パス率が高いことがわかった。すなわち、耐衝撃性に高い情報記録媒体用ガラス基板が得られることがわかった。このことから、本実施形態に係る情報記録媒体用ガラス基板の製造方法によれば、内周端面及び外周端面が好適に研磨された情報記録媒体用ガラス基板が得られることがわかった。また、スペーサの内径が、ガラス素板の内径より大きく、スペーサの外径が、ガラス素板の外径より小さいスペーサを用いた場合（比較例）は、ガラス素板の積層状態が、図４（ｂ）に示すような、スペーサずれの発生した状態になることにより、ガラス素板の内周端面や外周端面を好適に研磨できない場合がある。このことにより、パス率が低下したと考えられる。
【符号の説明】
【０１０９】
１０（１０ａ，１０ｂ）  積層体
１１  ガラス素板
１２  内周端面研磨用スペーサ
１３  外周端面研磨用スペーサ
１１１  第１内周端面
１１２  第１外周端面
１１３  第１主表面
１１４  内周側面取面
１１５  外周側面取面
１１６  内周側側壁部
１１７  外周側側壁部
１１８  内周側稜線
１１９  外周側稜線
１２１  第２内周端面
１２２  第２外周端面
１２３  第２主表面
１３１  第３内周端面
１３２  第３外周端面
１３３  第３主表面
【図１】
2015011744.tif 000003
【図２】
2015011744.tif 000004
【図３】
2015011744.tif 000005
【図４】
2015011744.tif 000006
【図５】
2015011744.tif 000007
【図６】
2015011744.tif 000008